촉매 A : 촉매 를 N 2 하 에서 하 기 의 과정 에 따라 만들 었 다 : ( 1 ) 12 . 00 g 의 MagTi ( US 6 , 825 , 146 의 실시 예 1 에 설명 된 대로 생산 됨 ) 전구체 를 MCB 내 의 TiCl 4 용액 ( 1 : 1 부피 : 부피 ) 175 ml 에 , 그리고 그 후 4 . 80 ml 의 l - 에 톡 시 - 2 - n - 펜 톡 시 벤젠 ( EPB ) 에 접촉 시켰 다 . 혼합물 을 100 ℃ 로 가열 하 고 그 온도 에서 60 분 간 유지 한 후 , 여과 해서 용매 를 제거 하 였 다 . 본 과정 을 두 번 반복 하 였 다 . ( 2 ) 생성 된 고체 를 25 ℃ 에서 200 ml 의 이소옥탄 으로 3 번 세척 하 고 여과 하 였 다 . 그 후 고체 를 N 2 흐름 으로 건조 시켰 다 . X - 선 형광 에 의한 분석 에서 고체 촉매 가 4 . 45 중량 % Ti 를 함유 하 는 것 을 나타냈 다 .